(57)【特許請求の範囲】
【請求項１】
ポリウレタン重合体および該ポリウレタン重合体に対して０．１〜２０質量％の下記式（１）で表されるハイドロタルサイト類からなるポリウレタン弾性繊維。
Ｍ2+1-xＡｌx（ＯＨ）2Ｂ-x・ｍＨ2Ｏ       （１）
（但し、式中、Ｍ2+はＭｇおよびＺｎの２価金属の少なくとも１種であり、Ｂ-は下記式（２）または式（３）で示される芳香族基を有するカルボン酸のイオンまたは芳香族アミンスルホン酸イオンから選ばれた少なくとも１つであり、ｘおよびｍはそれぞれ次の範囲を満足する数である。０＜ｘ＜０．５、０≦ｍ＜５）
【化１】
0004728874.tif 000010
【化２】
0004728874.tif 000011
（但し、上記（２）および（３）式中、ｎは１〜３の整数であり、Ｒ1は水素原子、炭素原子数が１〜５のアルキル基、アセトアミド基、アミノ基、炭素原子数が１〜５のアルキルオキシ基、アルコキシ基およびアセチル基からなる群から選ばれた基であり（但しｎ＝２〜３の場合、Ｒ1は同一でも異なっていてもよい）、Ｒ2は−ＣＯＯイオンまたは−（ＣＨ2）ｌ−ＣＯＯイオンである（但し、ｌは１〜３の整数である）。）
【請求項２】
式（１）中のＢ-が芳香族基を有するカルボン酸のイオンである請求項１に記載のポリウレタン弾性繊維。
【請求項３】
式（１）中のＢ-が安息香酸イオンである請求項２に記載のポリウレタン弾性繊維。
【請求項４】
式（１）中のＢ-がｐ−アミノ安息香酸イオンである請求項２に記載のポリウレタン弾性繊維。
【請求項５】
式（１）中のＢ-がメタニル酸イオンである請求項１に記載のポリウレタン弾性繊維。
【請求項６】
式（１）中のｘの範囲が０．２≦ｘ≦０．４である請求項１〜５のいずれか一項に記載のポリウレタン弾性繊維。
【請求項７】
ハイドロタルサイト類の層間距離ｄ003が、Ｘ線回折法での測定値で１３Å≦d003≦２５Åである請求項１〜６のいずれか一項に記載のポリウレタン弾性繊維。
【請求項８】
ハイドロタルサイト類が、平均二次粒子径が２μｍ以下で且つ、ＢＥＴ比表面積が５〜２０ｍ2／ｇである請求項１〜７のいずれか一項に記載のポリウレタン弾性繊維。
【請求項９】
ハイドロタルサイト類が、ハイドロタルサイト基準で０．１〜１０質量％の高級脂肪酸、高級脂肪酸のアルカリ金属塩およびリン酸エステルの群から選ばれたアニオン系界面活性剤またはシラン系、チタネート系およびアルミニウム系の群から選ばれたカップリング剤の少なくとも一種で表面処理されていることを特徴とする請求項１〜８のいずれか一項に記載のポリウレタン弾性繊維。
【請求項１０】
ポリウレタン重合体を構成する高分子ジオール成分が、１種または２種以上の炭素数２〜１０の直鎖状または分岐状のアルキレン基がエーテル結合している、数平均分子量が５００〜６０００の単一重合または共重合ポリアルキレンエーテルジオールである請求項１〜９のいずれか一項に記載のポリウレタン弾性繊維。
【請求項１１】
請求項１〜１０のいずれか一項に記載のポリウレタン弾性繊維とナイロン、エステル、アクリル、天然繊維およびセルロース誘導体からなる群から選ばれた繊維素材とからなる繊維製品。
【請求項１２】
インナー、アウター、レッグ、スポーツウェヤー、ジーンズ、水着および衛生材からなる群から選ばれた用途に用いられる請求項１１に記載の繊維製品。
【請求項１３】
下記式（１）で表されるハイドロタルサイト類からなるポリウレタン弾性繊維用染色助剤。
Ｍ2+1-xＡｌx（ＯＨ）2Ｂ-x・ｍＨ2Ｏ       （１）
（但し、式中、Ｍ2+はＭｇおよびＺｎの２価金属の少なくとも１種であり、Ｂ-は下記式（２）または式（３）で示される芳香族基を有するカルボン酸のイオンまたは芳香族アミンスルホン酸イオンから選ばれた少なくとも１つであり、ｘおよびｍはそれぞれ次の範囲を満足する数である。０＜ｘ＜０．５、０≦ｍ＜５）
【化３】
0004728874.tif 000012
【化４】
0004728874.tif 000013
（但し、上記（２）および（３）式中、ｎは１〜３の整数であり、Ｒ1は水素原子、炭素原子数が１〜５のアルキル基、アセトアミド基、アミノ基、炭素原子数が１〜５のアルキルオキシ基、アルコキシ基およびアセチル基からなる群から選ばれた基であり（但しｎ＝２〜３の場合、Ｒ1は同一でも異なっていてもよい）、Ｒ2は−ＣＯＯイオンまたは−（ＣＨ2）ｌ−ＣＯＯイオンである（但し、ｌは１〜３の整数である）。）
【請求項１４】
式（１）中のＢ-が芳香族基を有するカルボン酸のイオンである請求項１３に記載のポリウレタン弾性繊維用染色助剤。
【請求項１５】
式（１）中のＢ-が安息香酸イオンである請求項１４に記載のポリウレタン弾性繊維用染色助剤。
【請求項１６】
式（１）中のＢ-がｐ−アミノ安息香酸イオンである請求項１４に記載のポリウレタン弾性繊維用染色助剤。
【請求項１７】
式（１）中のＢ-がメタニル酸イオンである請求項１３に記載のポリウレタン弾性繊維用染色助剤。
【発明の詳細な説明】
【技術分野】
【０００１】
本発明は、ポリウレタン弾性繊維用染色助剤および染色性が良好でかつ高温水での洗濯においても色相の堅牢性に優れたポリウレタン弾性繊維並びにその繊維製品に関する。
【背景技術】
【０００２】
ポリウレタン弾性繊維は、伸縮性に富み、その優れた物理、化学的特性のため、ファンデーション類、肌着、ボディスーツ、パンスト、水着およびスポーツウェア等の繊維製品に広く利用されている。ポリウレタン弾性繊維は、単独で用いることは少なく、ナイロン繊維や他の繊維素材と交編や交織され使用されることが多い。特に、ナイロン繊維と組み合わされて使用される場合が多く、通常その布帛は、ナイロン用染料として用いられるアニオン系の染料である酸性染料、酸性媒染料および含金属染料によって染色されている。
【０００３】
しかし、ポリウレタン弾性繊維の染色された製品は堅牢度が低いため、洗濯および水洗い等により容易に退色するという問題があり、また、他の布地で摩擦すると染料が脱落し易く、その染料が他の洗濯物を染色汚染するという問題がある。また、酸性染料にナイロン系は良く染まるがポリウレタン弾性繊維は薄くしか染まらない同色性不一致による審美性低下の問題がある。
【０００４】
すなわち、ポリウレタン弾性繊維の染色性および染色後の堅牢性は十分でなく、従来から、染色条件の改良、染料の開発、ポリウレタンのポリマー改質およびポリウレタンにリン酸エステル金属塩等を添加して改質する等の種々の検討がなされてきたが、ポリウレタン弾性繊維の染色性に関する課題は残ったままであった。
【０００５】
そこで、本発明者は、全く新しい発想により下記式（４）で表されるハイドロタルサイト類をポリウレタンに含有させることにより、ポリウレタンの染色性を改善できることを提案した（特許文献１参照）。
Ｍ2+1-xＭ3+x（ＯＨ）2Ａn-x/n・ｍＨ2Ｏ      （４）
（但し、式中、Ｍ2+はＭｇおよびＺｎの２価金属の少なくとも１種を、Ｍ3+はＡｌおよびＦｅの３価金属の少なくとも１種を、Ａn-はＮＯ3-，Ｃｌ-，Ｂｒ-，ＣｌＯ4-，ＨＣＯＯ-およびＣＨ3ＣＯＯ-からなる群から選ばれた１価のアニオンの少なくとも１種を示し、ｘおよびｍはそれぞれ次の範囲を満足する数を表す。０＜ｘ＜０．５，０≦ｍ＜２）
【０００６】
上記式（４）で表されるハイドロタルサイト類は、ポリウレタン本来の染色性を大幅に改善した。しかし、それでもなお、染色性や高温水での堅牢性は不十分であることがわかった。さらには、Ａn-がＣｌおよびＢｒ等のハロゲンイオンの場合には、ポリウレタン中に染色後に多量に残存した場合、ポリウレタンの耐熱、耐光性等に悪影響を及ぼすことがあった。さらに、式（４）のハイドロタルサイト類は、製造時乾燥する際に固くなり粉砕しても微粒子化が不十分であり、これが、ポリウレタン弾性繊維の紡糸時に、糸切れ多発の原因となり、ポリウレタン弾性繊維の生産が困難となる場合がある。これらの問題を解決する染色性に優れたポリウレタン弾性繊維は未だ見出されていない。
【０００７】
【特許文献１】特開２０００−１１９５１０号公報
【発明の開示】
【発明が解決しようとする課題】
【０００８】
本発明の目的は、上記式（４）を用いた従来技術では未だに解決されていない、（ｉ）染料による染色性を更に改善する、（ｉｉ）海外（特に欧州の場合）では、６０℃以上、場合によっては約８０℃のお湯を用いて洗濯する場合があるが、その場合でもポリウレタン弾性繊維からの染料の脱落を減少させ、洗濯前後で生地の色相変化を抑制するといった課題を解決することである。
【課題を解決するための手段】
【０００９】
本発明者らは、課題解決のため鋭意検討した結果、ポリウレタン弾性繊維中に特定構造のハイドロタルサイト類を含有させることで、染料との交換反応を促進させ、さらにまた高温洗濯でも染料が溶出しないように染料との結合力を強化できることを見出し、本発明に到達した。
【００１０】
即ち、本発明は下記の発明を提供する。
１．ポリウレタン重合体および該ポリウレタン重合体に対して０．１〜２０質量％の下記式（１）で表されるハイドロタルサイト類からなるポリウレタン弾性繊維。
【００１１】
Ｍ2+1-xＡｌx（ＯＨ）2Ｂ-x・ｍＨ2Ｏ       （１）
（但し、式中、Ｍ2+はＭｇおよびＺｎの２価金属の少なくとも１種であり、Ｂ-は芳香族基を有するカルボン酸のイオンまたは芳香族アミンスルホン酸イオンから選ばれた少なくとも１つであり、ｘおよびｍはそれぞれ次の範囲を満足する数である。０＜ｘ＜０．５、０≦ｍ＜５）
【００１２】
２．式（１）中のＢ-が下記式（２）または式（３）で示される芳香族基を有するカルボン酸のイオンである上記１項に記載のポリウレタン弾性繊維。
【化１】
0004728874.tif 000002
【化２】
0004728874.tif 000003
（但し、上記（２）および（３）式中、ｎは１〜３の整数であり、Ｒ1は水素原子、炭素原子数が１〜５のアルキル基、アセトアミド基、アミノ基、炭素原子数が１〜５のアルキルオキシ基、アルコキシ基、ヒドロキシ基、ヒドロキシアルキレン基、ヒドロキシアルキレンオキシ基およびアセチル基からなる群から選ばれた基であり（但しｎ＝２〜３の場合、Ｒ1は同一でも異なっていてもよい）、Ｒ2は−ＣＯＯイオンまたは−（ＣＨ2）ｌ−ＣＯＯイオンである（但し、ｌは１〜３の整数である）。）
【００１３】
３．式（１）中のＢ-が安息香酸イオンである上記２項に記載のポリウレタン弾性繊維。
４．式（１）中のＢ-がｐ−アミノ安息香酸イオンである上記２項に記載のポリウレタン弾性繊維。
【００１４】
５．式（１）中のＢ-がメタニル酸イオンである上記１項に記載のポリウレタン弾性繊維。
６．式（１）中のｘの範囲が０．２≦ｘ≦０．４である上記１〜５項のいずれか一項に記載のポリウレタン弾性繊維。
【００１５】
７．ハイドロタルサイト類の層間距離ｄ003が、Ｘ線回折法での測定値で１３Å≦d003≦２５Åである上記１〜６項のいずれか一項に記載のポリウレタン弾性繊維。
８．ハイドロタルサイト類が、平均二次粒子径が２μｍ以下で且つ、ＢＥＴ比表面積が５〜２０ｍ2／ｇである上記１〜７項のいずれか一項に記載のポリウレタン弾性繊維。
【００１６】
９．ハイドロタルサイト類が、ハイドロタルサイト基準で０．１〜１０質量％の高級脂肪酸、高級脂肪酸のアルカリ金属塩およびリン酸エステルの群から選ばれたアニオン系界面活性剤またはシラン系、チタネート系およびアルミニウム系の群から選ばれたカップリング剤の少なくとも一種で表面処理されていることを特徴とする上記１〜８項のいずれか一項に記載のポリウレタン弾性繊維。
【００１７】
１０．ポリウレタン重合体を構成する高分子ジオール成分が、１種または２種以上の炭素数２〜１０の直鎖状または分岐状のアルキレン基がエーテル結合している、数平均分子量が５００〜６０００の単一重合または共重合ポリアルキレンエーテルジオールである上記１〜９項のいずれか一項に記載のポリウレタン弾性繊維。
【００１８】
１１．上記１〜１０項のいずれか一項に記載のポリウレタン弾性繊維とナイロン、エステル、アクリル、天然繊維およびセルロース誘導体からなる群から選ばれた繊維素材とからなる繊維製品。
１２．インナー、アウター、レッグ、スポーツウェヤー、ジーンズ、水着および衛生材からなる群から選ばれた用途に用いられる上記１１項に記載の繊維製品。
【００１９】
１３．下記式（１）で表されるハイドロタルサイト類からなるポリウレタン弾性繊維用染色助剤。
Ｍ2+1-xＡｌx（ＯＨ）2Ｂ-x・ｍＨ2Ｏ       （１）
（但し、式中、Ｍ2+はＭｇおよびＺｎの２価金属の少なくとも１種であり、Ｂ-は芳香族基を有するカルボン酸のイオンまたは芳香族アミンスルホン酸イオンから選ばれた少なくとも１つであり、ｘおよびｍはそれぞれ次の範囲を満足する数である。０＜ｘ＜０．５、０≦ｍ＜５）
【００２０】
１４．式（１）中のＢ-が下記式（２）または式（３）で示される芳香族基を有するカルボン酸のイオンである上記１３項に記載のポリウレタン弾性繊維用染色助剤。
【化３】
0004728874.tif 000004
【化４】
0004728874.tif 000005
（但し、上記（２）および（３）式中、ｎは１〜３の整数であり、Ｒ1は水素原子、炭素原子数が１〜５のアルキル基、アセトアミド基、アミノ基、炭素原子数が１〜５のアルキルオキシ基、アルコキシ基、ヒドロキシ基、ヒドロキシアルキレン基、ヒドロキシアルキレンオキシ基およびアセチル基からなる群から選ばれた基であり（但しｎ＝２〜３の場合、Ｒ1は同一でも異なっていてもよい）、Ｒ2は−ＣＯＯイオンまたは−（ＣＨ2）ｌ−ＣＯＯイオンである（但し、ｌは１〜３の整数である）。）
【００２１】
１５．式（１）中のＢ-が安息香酸イオンである上記１４項に記載のポリウレタン弾性繊維用染色助剤。
１６．式（１）中のＢ-がｐ−アミノ安息香酸イオンである上記１４項に記載のポリウレタン弾性繊維用染色助剤。
１７．式（１）中のＢ-がメタニル酸イオンである上記１３項に記載のポリウレタン弾性繊維用染色助剤。
【発明の効果】
【００２２】
本発明の特定の構造をもつハイドロタルサイトを含有するポリウレタン弾性繊維及びその繊維製品は、同色性と発色性に優れ製品として審美性が良好である。更には、高温洗濯時の色相の堅牢性もすぐれる。その上、ポリウレタン弾性繊維の耐熱および耐光性等に悪影響を及ぼさない。又、ポリウレタン弾性繊維を製造する際、紡糸工程のおける途切れも少なく安定生産性に優る。
また、ポリウレタンの原料として共重合ジオールを使用した場合は、単一ジオールであるポリテトラメチレンジオールを用いた場合よりも、染色性の向上が一層良好である。
【発明を実施するための最良の形態】
【００２３】
本発明者は、ハイドロタルサイト類の前記した様な課題を解決するべく鋭意研究を行った結果、構造中のアニオンが、適度な親油性を示す芳香族基にカルボニル基が結合した構造のアニオンであるか、または芳香族アミンスルホン酸イオンであることによって解決できることを見出した。
【００２４】
すなわち、染色性の不十分さおよび温水洗濯時の堅牢性低下の原因は、染浴中の酸性染料と、従来の前記式（４）で表されるハイドロタルサイト類のアニオンＡn-とのイオン交換率が高くないことであった。このイオン交換率を高めるために必要なハイドロタルサイト類の条件を鋭意種々検討した結果、以下の３条件を満たせば良いことが判った。第一条件として、アニオンのイオン半径はできるだけ大きい事が好ましく、結果として、ハイドロタルサイト結晶構造中のＢ-が占める層間隔を大きくできるので、酸性染料の分子がアニオンに接近しやすくし、交換反応できる空間が確保される。第二条件として、発色団として芳香族基を有する酸性染料がアニオンと親和性を有することが必要である。第三条件として、ハイドロタルサイト類の層間にイオン的に存在するアニオンとハイドロタルサイト基本層（上下の金属水酸化物層）との結合力が強過ぎないことが好ましい。換言すれば、基本層に対するアニオンのイオン結合力が酸性染料のそれよれも適度に弱いことがイオン交換反応をするためには必要である。
【００２５】
更に検討した結果、下記式（１）記載のハイドロタルサイト類を含有されたポリウレタン弾性繊維は、上記条件を満たすことができることを見出した。
Ｍ2+1-xＡｌx（ＯＨ）2Ｂ-x・ｍＨ2Ｏ       （１）
上記（１）式中、Ｍ2+はＭｇおよびＺｎの２価金属の少なくとも１種であり、Ｂ-は芳香族基を有すカルボン酸のイオンまたは芳香族アミンスルホン酸イオンから選ばれた少なくとも１つであり、ｘおよびｍはそれぞれ次の範囲を満足する数である。０＜ｘ＜０．５、０≦ｍ＜５。ｘの好ましい範囲は０．２≦ｘ≦０．４である。
【００２６】
本発明の一つの特徴は、上記式（１）のＢ-が芳香族基を有するカルボン酸のイオンであることを特徴とする。具体的には、Ｂ-が下記式（２）または式（３）で示される芳香族基を有するカルボン酸のイオンであることが好ましい。
【化５】
0004728874.tif 000006
【化６】
0004728874.tif 000007
上記（２）および（３）式中、ｎは１〜３の整数であり、Ｒ1は水素原子、炭素原子数が１〜５のアルキル基、アセトアミド基、アミノ基、炭素原子数が１〜５のアルキルオキシ基、アルコキシ基、ヒドロキシ基、ヒドロキシアルキレン基、ヒドロキシアルキレンオキシ基およびアセチル基からなる群から選ばれた基であり（但しｎ＝２〜３の場合、Ｒ1は同一でも異なっていてもよい）、Ｒ2は、―ＣＯＯイオンまたは−（ＣＨ2）ｌ−ＣＯＯイオンである（但し、ｌは１〜３の整数である）。
なお、上記式（１）のＢ-において、さらに不純物としてのＣＯ32-が含有されていてもよい。含有量は、好ましくは２％以下、特に好ましくは１％以下である。ＣＯ32-を少量含有しても、本発明の効果を有する。ＣＯ32-以外の不純物アニオンについても、同様である。
【００２７】
以下、該ハイドロタルサイト類の効果発現機構について述べる。
前記、第一の条件を満足することは、イオン交換反応が促進することである。すなわち、ハイドロタルサイト類の（００３）面の面間隔距離は１３Å≦d003≦２５Åであれば好ましく、１３Åより大きければ染料分子が容易に交換反応するＢ-イオンと接近できるためイオン交換反応が進みやすい。しかし、２５Åを超える場合には、式（１）のハイドロタルサイトそのものの合成収率が低い場合がある。より好ましくは、１４Å≦d003≦２０Åである。更に好ましくは、１５Å≦d003≦１８Åである。
【００２８】
Ｃｌ型、ＮＯ3型および酢酸型ハイドロタルサイト類の（００３）面の面間隔ｄは、それぞれ約７．７Å，８．９Å，１２．８Åであるが、染色性は十分でない。本発明の好ましい例の１つである安息香酸アニオンの場合、ｄ003＝１５．８Åは明らかに大きく、染色性も堅牢性も良好である。更にアニオンが芳香族基を有すれば、酸性染料は一般にその発色団基として芳香族基を有しており、本発明のアニオンと類似の基本骨格を有するため、化学構造的にハイドロタルサイトの層間にアニオンと置換した染料が立体的にハイドロタルサイト中に安定的に存在しやすい。そのため、高温洗濯時においても、染料の繊維からの脱離が少なく堅牢性は良好である。
【００２９】
前記、第二の条件を具体的に説明すると、アニオンが脂肪族基とカルボン酸基を有するラウリン酸型やステアリン酸型はｄ003が１２Å以上であり、親油性を有しているにもかかわらず、酸性染料によるイオン交換率は小さいため、染色性の効果が十分得られない。しかし、驚くべきことに、強い親油性を示す脂肪族カルボン酸型アニオンよりも、適度な親油性を示す芳香族基を有するアニオンの方が特に優れた効果があることを見出した。すなわち、式（１）のＢ-アニオンには少なくとも１つ以上の芳香族基を有することが必要であることがわかった。
【００３０】
前記、第三の条件を具体的に説明すると、芳香族基を有するアニオンであったとしても、ドデシルベンゼンスルホン酸型では、ｄ003が約１５〜１６Åと充分大きいにもかかわらず、スルホン基はハイドロタルサイト結晶の基本層に対して化学的な結合力が強すぎる。但し、芳香族の水素がアミノ基で置換されている芳香族アミノスルホン酸型の場合においては、アミノ基と基本層のプラス荷電相互の反発により、スルホン酸基と基本層の結合が弱められ、従って、染料とイオン交換されやすい。基本層との結合基がカルボキシル基であり、スルホン基ほど強くないアニオンが安息香酸イオン型であれば、より速やかな酸性染料とのイオン交換が起こるため好ましいことがわかった。
【００３１】
前記式（１）のハイドロタルサイト類がポリウレタンの耐熱性および耐光性等に悪影響を及ぼさないためには、Ｂ-それ自体がポリウレタンに悪影響を与えないことが必要である。そのためには、Ｂ-がハロゲン含有イオンの場合は、好ましくない。芳香族を有するカルボン酸のイオンまたは、芳香族アミンスルホン酸イオンであれば、イオン交換性が良好であり、染色性が高いばかりでなく、染色後のポリウレタン中に残存する酸は殆ど無いか極めて少量であり、したがってポリウレタンへの影響は無視できる。
【００３２】
前記式（１）のハイドロタルサイト類によるポリウレタン弾性繊維紡糸時の糸切れ抑制は、芳香族を有するカルボン酸のアニオンまたは芳香族アミンスルホン酸イオンであれば、親油性（酸型は水に難溶で親油性、アニオン型は水溶性）も持っていることにより、ハイドロタルサイト類の結晶表面の一部が酸で化学吸着されることにより撥水性を持つため、水分が除去された乾燥時のハイドロタルサイト類同士の固結防止や、粉砕時の微粒子化が容易となり、達成される。すなわち、乾燥後も、柔らかい状態であり、したがって通常の粉砕で容易に本来有するレベルまで微粒子化される。前記式（４）のハイドロタルサイト類は、乾燥時の一次粒子相互の接近があるため、固結化を十分に防止できない場合がある。
【００３３】
以上の如く、本発明の芳香族基を有するカルボン酸のアニオンまたは、芳香族アミンスルホン酸イオンを有するハイドロタルサイト類は、従来技術の前記式（４）のハイドロタルサイト類の弱点を全て克服できる。
【００３４】
本発明の、芳香族基とカルボン酸基を有するＢ-アニオンの具体的な例として、安息香酸イオン、４−プロピル安息香酸イオン、ｐ−ターシャルブチル安息香酸イオン、ｐ−ヒドロキシ安息香酸イオン、４−ヒドロキシ−３メトキシ安息香酸イオン、ｐ−アセトアミド安息香酸イオン、４−メトキシ安息香酸イオン、ｐ−アミノ安息香酸イオン、２―アミノ−４−メチル安息香酸イオン、β−ナフトエ酸イオン、４−アミノサルチル酸イオン、アニソール酸イオン、ｐ−ヒドロキシフェニル酢酸イオン、ｍ−アミノベンゼンスルホン酸イオン（メタニル酸イオン）およびｐ−アミノベンゼンスルホン酸イオン等を挙げることができる。
【００３５】
ただし、芳香族基に直接ＯＨ基を有する、例えば、ｐ−ヒドロキシ安息香酸イオン、４−ヒドロキシ−３メトキシ安息香酸イオン等は、ＯＨ基が基本層に対して化学的な結合力を有するため、染料とのイオン交換能が低下する場合がある。したがって、カルボン酸基の他にＯＨ基を有さないほうが、染料とのイオン交換が効果的であるためより好ましい。特に好ましくは、安息香酸イオンである。
【００３６】
本発明では、上記ハイドロタルサイト類をポリウレタン重合体に０．１〜２０重量％含有させることを特徴とする。この範囲であれば、繊維に悪影響を与えずに、効果を発現することができる。好ましくは１〜６重量％である。
【００３７】
染色助剤としてポリウレタン弾性繊維にもちいる場合において具備すべき必要条件は、前述の如く優れた染色性だけでなく、ポリウレタン弾性繊維の製造における紡糸性が極めて重要であり、これが欠如すると安定的に紡糸することができない。この要求を満たすためにはアニオンの種類だけでなく、ハイドロタルサイト類結晶そのものの物性も極めて重要である。ハイドロタルサイト類の二次粒子径は最大径で５μｍ以下が好ましく、より好ましくは３μｍ以下である。また、平均二次粒子径が２μｍ以下であれば好ましく、より好ましくは１μｍ以下である。且つＢＥＴ比表面積が１〜３０ｍ2／ｇであれば好ましく、より好ましくは５〜２０ｍ2／ｇの範囲にあることである。
【００３８】
さらに、本発明のハイドロタルサイト類は、ポリウレタン弾性繊維の紡糸性をさらに良くするために、前記の物性のほかに、高級脂肪酸またはそのアルカリ金属塩、リン酸エステル等のアニオン系界面活性剤およびカップリング剤（シラン系、チタネート系、アルミニウム系）等の表面処理剤の少なくとも１種、好ましくはアニオン系界面活性剤で表面処理して用いることができる。ここで用いる表面処理剤量は、ハイドロタルサイト類に対して０．１〜１０重量％が好ましく、より好ましくは０．５〜５重量％である。
【００３９】
本発明で用いられるハイドロタルサイト類は、前記式（４）のハイドロタルサイト類を、更に芳香族基を有すカルボン酸イオンまたは芳香族アミンスルホン酸イオンから選ばれたアニオンＢ-でイオン交換することによって好適に得ることができる。その一例を挙げれば、以下の方法で行うことができる。
【００４０】
第一工程として、Ｍｇおよび／またはＺｎとＡｌの塩化物、硝酸塩、硫酸塩等の水溶性塩の混合水溶液とアルカリ、例えば水酸化ナトリウム、水酸化カリウム等のアルカリ金属水酸化物または炭酸ナトリウム、炭酸カリウム等のアルカリ金属炭酸塩、の水溶液をｐＨを６以上、好ましくは９以上で攪拌下に共沈させ、得られた沈殿を前述のアルカリ金属炭酸塩水溶液で洗浄、水洗し、ＣＯ3型ハイドロタルサイト類を製造する。第二工程として、ＣＯ3型ハイドロタルサイト類を水に分散後、オートクレーブにより１００〜２５０℃、好ましくは１２０〜２００℃で１時間以上、好ましくは１０時間以上水熱処理を行う。第三工程として、硝酸、塩酸および過塩素酸のいずれか１種以上をＣＯ3に対し当量以上、ＣＯ3型ハイドロタルサイトと反応させ、ＣＯ3をそれぞれＮＯ3、ＣｌまたはＣｌＯ4に変換する。第四工程として、上記１価アニオンを安息香酸ナトリウム等の芳香族基を有しカルボン酸基を持つ化合物のアルカリ金属塩水溶液を当量以上、好ましくは１．６当量以上加えてイオン交換反応させる。その後、ろ過、水洗、乾燥、粉砕および分級等の慣用の処理を適宜選択使用し、本発明の染色助剤を製造できる。
【００４１】
別の製造方法として、第一工程において、アルカリとしてアルカリ金属炭酸塩の使用を省略し、Ｃｌ型、Ｂｒ型、ＮＯ3型およびＣｌＯ4型の１価無機アニオンのいずれかを合成し、これを水熱処理後、第三工程を省略して第四工程を行うことでも製造できる。さらに、表面処理を行う場合は、第二または第三または第四工程の終了後に行うことができる。
【００４２】
本発明のポリウレタン弾性繊維は、ポリウレタン重合体に上記式（１）のハイドロタルサイト類を含有させて紡糸して得ることができる。ポリウレタン重合体は、高分子ジオールとジイソシアネートとが反応して得られたプレポリマーに、活性水素含有化合物を反応させる公知の方法で得られる。
【００４３】
本発明に用いるポリウレタン重合体に用いられる高分子ジオールは、ポリエステルジオール、ポリカーボネートジオールおよびポリエーテルジオール等を挙げることができる。好ましくは、ポリエーテルジオールであり、詳しくは、１種または２種以上の炭素数２〜１０の直鎖状または分岐状のアルキレン基がエーテル結合しているポリアルキレンエーテルジオールである。
【００４４】
ポリアルキレンエーテルジオールは、１種または２種以上の炭素数２〜１０の直鎖状または分岐状のアルキレン基がエーテル結合している、数平均分子量が５００〜６０００の単一または共重合ポリアルキレンエーテルジオールである。共重合ポリアルキレンエーテルジオールは、アルキレン基がブロック状またはランダム状にエーテル結合している、数平均分子量が５００〜６０００の共重合ポリアルキレンエーテルジオールである。従来からポリウレタン弾性繊維の原料として広範に用いられている単一重合ポリアルキレンエーテルジオールであるＰＴＭＧ（ポリテトラメチレンエーテルグリコール）に比較して、２種類以上のアルキレン基からなる共重合ポリアルキレンエーテルジオールを用いたポリウレタン弾性繊維の場合、共重合であり、ポリウレタン成分の６５ｗｔ％〜８５ｗｔ％を占めるジオール成分が非晶性であるため、ポリマー中に染料が浸透しやすく、本発明のハイドロタルサイトと染料との交換反応が効率的に進む為、一層色相良好な鮮やかな発色が得られる。
【００４５】
さらに、共重合ジオールを用いた利点として、弾性機能がさらに改善され、その為、このポリウレタン弾性繊維は優れた弾性機能、即ち、高い破断伸度、伸長時の歪に対する小さな応力変動および伸長時の応力の小さなヒステリシス損失等を有する。従って、これを使用したパンティストッキングやアウターは、優れた弾性機能を有し、着用感にも優れ、審美性良好な繊維製品となる。共重合ポリアルキレンエーテルジオールの中でも、得られるポリウレタン弾性繊維の耐水性、耐光性、耐摩耗性および弾性機能等の観点から、ブチレン基、すなわちテトラメチレンエーテルユニットを含む共重合ポリアルキレンエーテルジオールが好ましく、更にはブチレン基、すなわちテトラメチレンエーテルユニットと２，２−ジメチルプロピレン基、すなわちネオペンチレンエーテルユニットとの組み合わせや、テトラメチレンエーテルユニットと２−メチルブチレン基との組み合わせが好ましい。
【００４６】
テトラメチレン基以外のアルキレンエーテルユニットは、４モル％以上且つ８５モル％以下含むことが好ましい。アルキレンエーテルユニットが４モル％未満では、スパンデックスの弾性機能改良効果が小さく、８５モル％を越えると弾性繊維の強度または伸度の低下が大きい。本発明で使用されるポリアルキレンエーテルジオールの数平均分子量（Ｍｎ）は、５００〜６０００、好ましくは１０００〜４０００である。Ｍｎが５００より小さい場合、弾性回復性が低下し、６０００より大きいと紡糸性が悪化する。
【００４７】
本発明のポリウレタンに用いられるジイソシアネートとしては、分子内に２個のイソシアネート基を有す公知の脂肪族、脂環族もしくは芳香族の有機ジイソシアネートが挙げられる。具体的には、４，４′−ジフェニルメタンジイソシアネート、２，４−または２，６−トリレンジイソシアネート、ｐ−フェニレンジイソシアネート、１，５−ナフタレンジイソシアネート、キシリレンジイソシアネート、ヘキサメチレンジイソシアネート、イソホロンジイソシアネート、４，４′−ジシクロヘキシルメタンジイソシアネート等の有機ジイソシアネートが例示され、好ましくは、４，４′−ジフェニルメタンジイソシアネートである。また、有機ジイソシアネートとして、遊離のイソシアネート基に変換される封鎖されたイソシアネート基を有する化合物を使用してもよい。
【００４８】
本発明のポリウレタンに用いられるイソシアネート基と反応する活性水素含有化合物としては、ポリウレタンにおける常用の鎖伸長剤、即ち、イソシアネートと反応し得る水素原子を少なくとも２個含有する分子量５００以下の低分子化合物を用いることが出来る。この具体例としては、エチレンジアミン、プロピレンジアミン、トリレンジアミン、ｍ−キシリレンジアミン、１，３−ジアミノシクロヘキサン、イソホロンジアミン、ヒドラジン、４，４′−ジアミノジフェニルメタン、ジヒドラジド、ピペラジン等のジアミン類、及び特開平５−１５５８４１号公報で開示されたジアミン化合物類、エチレングリコール、プロピレングリコール、１，４−ブタンジオール等のジオール類等が挙げられ、好ましくはエチレンジアミン、１，２−プロピレンジアミン、及び特開平５−１５５８４１号公報で開示されたジアミン化合物類が挙げられる。これらの化合物は、単独でまたは２種以上を混合して用いても良い。また場合により、イソシアネートと反応し得る活性水素を１個含有する化合物と併用しても良い。
【００４９】
ジイソシアネート、高分子ジオール及び活性水素含有化合物を用いてポリウレタンを製造する方法に関しては、公知のウレタン化反応の技術を採用することが出来る。また、本発明で用いられる各種化合物の化学量論的割合は、高分子ジオールの水酸基と活性水素含有化合物の活性水素の総和が、ジイソシアネート化合物のイソシアネート基に対して１．００以上１．０７当量未満が好ましい。
【００５０】
本発明のポリウレタン弾性繊維を構成するポリウレタン重合体の比粘度（ηｓｐ／ｃ）は、１．１〜３．５ｄｌ／ｇが好ましい。この範囲とすることにより、弾性回復性に優れた弾性繊維となる。尚、ここで比粘度（ηｓｐ／ｃ）とは、Ｎ，Ｎ’−ジメチルアセトアミド溶媒中における（η／η0−１）／Ｃで計算した値である。（但し、Ｃはポリマー０．５ｇ／ＤＭＡＣ９９．５ｇの溶液粘度（０．５ｗｔ％）であり、ηはオストワルド粘度計による希薄溶液中の落下秒数であり、η0は同上粘度計によるＤＭＡＣのみの落下秒数である。）
【００５１】
この様にして得られるポリウレタン重合体に、更に、ポリウレタン重合体に有用な公知の有機化合物又は無機化合物の熱安定剤、酸化防止剤、紫外線防止剤、黄変防止剤、熱変色防止剤および耐プール用殺菌塩素剤等を添加しても良い。
【００５２】
この様にして得られたポリウレタン重合体組成物は、従来公知の乾式紡糸法、湿式紡糸法および溶融紡糸法のいずれかで繊維状に成形し得る。好ましくは、耐熱性および耐久性の観点から乾式紡糸で得られるポリウレタン弾性繊維である。
【００５３】
本発明のハイドロタルサイトは、乾式紡糸の場合は、本発明のハイドロタルサイトを含むポリウレタン重合体組成物が高温にさらされる時間が通常１秒以内と短時間であるので有機物からなるＢ-イオンも比較的安定で有り効果を発揮しやすい。溶融紡糸の場合は長期間高温状態に置かれるために、場合によって一部Ｂ-イオンが変質し、染色効果が十分でない場合がある。溶剤を用いて乾式紡糸されたポリウレタン弾性繊維の場合に特に効果を発揮する。
【００５４】
この際、更に、公知のポリウレタン弾性繊維用油剤を紡糸時に外部よりオイリング装置を用いて、油剤として付着させてもよい。ここで用いられる油剤成分は、エーテル変性シリコーンの他に、ポリエステル変性シリコーン、ポリエーテル変性シリコーン、ポリアミノ変性シリコーン、ポリオルガノシロキサン、鉱物油、タルク、シリカ、コロイダルアルミナ等の鉱物性微粒子、ステアリン酸マグネシウムおよびステアリン酸カルシウム等の高級脂肪酸金属塩粉末、高級脂肪族カルボン酸、高級脂肪族アルコール、パラフィンポリエチレン等の常温で固体のワックスなど種々のものを組み合わせて使用して良い。
【００５５】
この様にして得られたポリウレタン弾性繊維は、実用上は、そのまま裸糸として使用しても良く、また他の繊維、例えば、ポリアミド繊維、ウール、綿、再生繊維、ポリエステル繊維など、従来公知の繊維で被覆して被覆弾性繊維として使用することもできる。特に、ナイロン、エステル、アクリル、天然繊維およびセルロース誘導体からなる群から選ばれた繊維素材と組み合わせて用いることが好ましい。
【００５６】
本発明のポリウレタン弾性繊維は、タイツ、パンティストッキングの用途に、好適であるが、これに限定されることなく、ファウンデーション、靴下留め、口ゴム、コルセット、外科用の包帯、織物及び編物の水着等にも用いる事ができる。特に、インナー、アウター、レッグ、スポーツウェヤー、ジーンズ、水着および衛生材からなる群から選ばれた用途に好ましく用いられる。
【００５７】
本発明のポリウレタン弾性繊維を染色する場合は、通常の合成繊維、天然繊維の染色法と同じ方法を用いてよい。すなわち、浸染法、パッドスチーム法、パッドサーモフィックス法、捺染法およびスプレー法等の染色法を適用できる。染色機としては、液流染色機、ウィンス染色機およびエアーフロー染色機等の通常の染色機を用いることができる。
【実施例】
【００５８】
以下実施例により本発明を詳細に説明するが、本発明はこれらの実施例にのみ限定されるものではない。
【００５９】
各種評価は以下の方法にて行った。
（１）ハイドロタルサイト類の（００３）面の面間隔距離の測定
粉末を広角Ｘ線回折法で測定した２θの最強ピークを用いて算出した。
（参考文献、Ｐｈｙ  Ｃｈｅｍ  Ｍｉｎｅｒａｌｓ、１４．３７７．（１９８７））
（２）平均二次粒子径、最大二次粒子径の測定
粉末をエタノールに入れて、超音波で５分間処理した後、エタノール溶媒中での粒度分布をレーザー回折法で測定した。
【００６０】
（３）ＢＥＴ値の測定
窒素吸着法で測定した。
（４）紡糸安定性の評価
以下の実施例記載の方法に準じて製造した各種添加剤を含んだ紡糸原液を、実施例記載の方法にて約１０時間紡糸してその糸切れ回数（回／時間）を測定した。回数が少ないほど生産性が安定しているといえる。
【００６１】
（５）ポリウレタン弾性繊維の染色性評価
染色評価には２ウェイトリコット編地を用いた。すなわち、フロント筬に３３ｄｔ／１０ｆのナイロン繊維、ミドル筬とバック筬に４４ｄｔの本実施例または比較例のポリウレタン弾性繊維を用い、フロント筬の組織を１０／２３、ミドル筬の組織を１０／０１、バック筬の組織を１２／１０とした２ウェイトリコット編地を編成した。この生地のポリウレタン弾性繊維の混率は３５％であり、拡布状態で連続精練機に投入した。この際、連続精練機は４つの液槽があるものを使用し、２０℃、５０℃、７０℃、９０℃と、反物が順次通過する際の温度を変えて、かつ、各液槽には、すべて精練剤（花王（株）製  スコアロールＦＣ−２５０）２ｇ／Ｌを投入した。連続精練機を通過した反物は、水洗浴の通過後、マングルにて脱水しピンテンターにて１９０℃で４５秒間プレセットを行った。
【００６２】
ついで、液流染色機に投入し、精練もかねて液中で精練剤（花王（株）製  スコアロールＦＣ−２５０）２ｇ／Ｌを投入し、７０℃で２０分間酸性浴で精練を行った。排液、すすぎ、再注水し、ｐＨ４に調整した黒色の酸性染料を投入し、９５℃で６０分間染色した。
【００６３】
その後、すすぎを行い、フィックス処理（天然タンニンＳ  ６％ｏｗｆ、吐酒石Ｌ  ３％ｏｗｆ  ８０℃／４０分間処理）後、反物を染色機から取り出し、柔軟樹脂加工、更にピンテンターにて１７０℃で仕上げセットを行った。
【００６４】
黒色に染めた際の染色性のレベル判定基準を以下とした。
５級  濃黒、
４級  黒、
３級  淡黒、
２級  灰色、
１級  薄灰色
【００６５】
（６）生地の染色堅牢度
ＪＩＳ  Ｌ０８４４変退色により評価を行った。
その際の使用洗剤は、花王（株）製  洗剤商品名「アタック」２ｇ／Ｌ、洗濯液温度５０℃および８０℃の２条件で各３０分間洗濯後、３０分間流水すすぎした後脱水し、室温（２０℃、６５％ＲＨ）にて、２４時間乾燥後の色相の変化を測定した。
色相の変化（Δ級）＝生地の洗濯前の級−生地の洗濯後の級
洗濯前の級数が大きく、且つ、Δ級の数値が小さいほど、色変化が少なく染色性と堅牢性が良好であるといえる。
【００６６】
（実施例１）
［染色助剤ハイドロタルサイト（Ｂ-：安息香酸アニオン）の合成］
特開２０００−１１９５１０号公報の［実施例１―Ａ］に従って合成したＮＯ3型ハイドロタルサイト類をろ過、水洗した後、表面処理を行わずに、乾燥すること無く再び約４リットルの水に攪拌機により均一に分散させ約７０℃に加熱した。これに３．９２モルの安息香酸ナトリウムを溶解した約２リットルの水溶液（約７０℃）を攪拌下に加え約３０分間反応させた。この後、ろ過し、約２リットルの温水（約６０℃）で水洗し、約４０℃に加熱して、撹拌下に、２ｇのステアリン酸ソーダを溶解した約１００ｇの水溶液（約４０℃）を添加して表面処理をした。この後ろ過、水洗し、１２０℃で１０時間乾燥し、アトマイザーで粉砕した。この物のＸ線回析はｄ003＝１５．８Åにシフト拡大しており、ＮＯ3型の回析は完全に消失していた。化学分析と熱分析により求めた組成は次の通りである。
Ｍｇ0.68Ａｌ0.32（ＯＨ）2（Ｃ6Ｈ5ＣＯＯ）0.32・０．５４Ｈ2Ｏ
液体窒素吸着法で測定したＢＥＴ比表面積は１４ｍ2／ｇ、イソプロピルアルコール溶媒中、超音波で５分間処理した後、レーザー回析法で測定した粒度分布は平均二次粒子径＝０．４２μｍ、最大二次粒子径＝０．９２μｍであった。
【００６７】
［ポリウレタンの重合及びポリウレタン弾性繊維の製造］
単一重合ジオールである数平均分子量１８００のポリテトラメチレンエーテルジオール４００ｇと、４，４’−ジフェニルメタンジイソシアネート９１．７ｇとを乾燥窒素雰囲気下、８０℃で３時間、攪拌下で反応させて、末端がイソシアネートでキャップされたポリウレタンプレポリマーを得た。これを室温に冷却した後、ジメチルアセトアミド７２０ｇを加えて溶解し、ポリウレタンプレポリマー溶液を調整した。一方、エチレンジアミン８．１１ｇ及びジエチルアミン１．３７ｇをジメチルアセトアミド３９０ｇに溶解し、これを前記プレポリマー溶液に室温下で添加して、粘度４０００ポイズ（３０℃）のポリウレタン溶液を得た。
【００６８】
次に、ポリウレタン固形分に対して、１質量％の４，４’−プチリデンビス−（３−メチル−６−ｔ−ブチルフェノール）、０．５質量％の２−（２’−ヒドロキシ−３’−ｔ−プチル−５’−メチルフェニル）−５−クロロ−ベンゾトリアゾール、および３質量％の上記ハイドロタルサイトをジメチルアセトアミド溶剤１３０ｇに添加し、均一に溶解および高速撹拌により均一に分散した液を、得られたポリウレタン溶液に加えて攪拌し、均一な紡糸用原液を得た。
【００６９】
このようにして得られた紡糸用原液を脱泡した後、１６個の紡糸口金（各々の口金は４個の細孔を有す）の細孔から熱風中に押しだして溶剤を蒸発させた。乾燥された糸条をリング仮撚り機を通過する過程で仮撚りし、ゴッデトローラを経てオイリングローラ上でジメチルシリコンを主成分とする油剤を付与し、毎分６００ｍ／分の速度で紙管に巻き取り、４４ｄｔ／４フィラメントのポリウレタン弾性繊維を得た。
得られたポリウレタン弾性繊維の各種評価結果を表１に記載した。
【００７０】
（実施例２および３）
染色助剤の合成において、安息香酸ナトリウムの代わりに、ｐ−アミノ安息香酸ナトリウムおよびβナフトエ酸ナトリウムを用いたことを除いて、実施例１と同様に染色助剤を合成した。得られた染色助剤を用いて、実施例１と同様にポリウレタン弾性繊維を紡糸し、その評価を行なった。得られたポリウレタン弾性繊維の各種評価結果を表１に記載した。
【００７１】
（比較例１）
染色助剤のハイドロタルサイトを添加しなかったことを除いて、実施例１と同様にポリウレタン弾性繊維を紡糸し、その評価を行なった。得られたポリウレタン弾性繊維の各種評価結果を表１に記載した。
【００７２】
（比較例２）
染色助剤として、実施例１で合成したＮＯ3型ハイドロタルサイトをそのまま用いたことを除いて、実施例１と同様にポリウレタン弾性繊維を紡糸し、その評価を行なった。得られたポリウレタン弾性繊維の各種評価結果を表１に記載した。
【表１】
0004728874.tif 000008
【００７３】
（実施例４）
［ポリウレタンの重合及びポリウレタン弾性繊維の製造］
ジオール原料に共重合ジオールである数平均分子量１８００の共重合ポリ（テトラメチレン・ネオペンチレン）エーテルジオール（ネオペンチレンの共重合率１１モル％）を用いたことを除いて、実施例１と同様な方法でポリウレタン溶液を得た。得られたポリウレタン溶液の粘度は３２００ポイズ（３０℃）であった。
【００７４】
このポリウレタン溶液を用いたことを除いて、実施例１と同様にポリウレタン弾性繊維を紡糸し、その評価を行なった。得られたポリウレタン弾性繊維の各種評価結果を表２に記載した。
【００７５】
（実施例５）
染色助剤の合成において、安息香酸ナトリウムの代わりに、ｍ−アミノベンゼンスルホン酸ナトリウム（メタニル酸ナトリウム）を用いたことを除いて、実施例１と同様に染色助剤を合成した。得られた染色助剤を用いて、実施例４と同様にポリウレタン弾性繊維を紡糸し、その評価を行なった。得られたポリウレタン弾性繊維の各種評価結果を表２に記載した。
【００７６】
（比較例３）
染色助剤のハイドロタルサイトを添加しなかったことを除いて、実施例４と同様にポリウレタン弾性繊維を紡糸し、その評価を行なった。得られたポリウレタン弾性繊維の各種評価結果を表１に記載した。
【００７７】
（比較例４）
染色助剤として、実施例１でＮＯ3型ハイドロタルサイトを合成する際に用いた市販のハイドロタルサイト（商品名ＤＨＴ−４）（ＢＥＴ＝１２ｍ2／ｇ、平均二次粒径０．７６μｍ、最大二次粒径１．８１μｍ、化学組成Ｍｇ0.67Ａｌ0.33（ＯＨ）2（ＣＯ3）0.165・０．５０Ｈ2Ｏ）を用いたことを除いて、実施例４と同様にポリウレタン弾性繊維を紡糸し、その評価を行なった。得られたポリウレタン弾性繊維の各種評価結果を表２に記載した。
【００７８】
（比較例５）
染色助剤として、実施例１で合成したＮＯ3型ハイドロタルサイトをそのまま用いたことを除いて、実施例４と同様にポリウレタン弾性繊維を紡糸し、その評価を行なった。得られたポリウレタン弾性繊維の各種評価結果を表２に記載した。
【表２】
0004728874.tif 000009
【産業上の利用可能性】
【００７９】
本発明のポリウレタン弾性繊維は、裸糸または他の繊維（ポリアミド繊維、ウール、綿、再生繊維およびポリエステル繊維など）で被覆して被覆弾性繊維として使用することができる。特に、タイツおよびパンティストッキングの用途に好適であるが、これに限定されることなく、ファウンデーション、靴下留め、口ゴム、コルセット、外科用の包帯および織物または編物の水着等にも用いる事ができる。